(57)【特許請求の範囲】
【請求項１】
樹皮の繊維状粉砕物と砂を混合し、それに、結合材として樹脂系バインダーもしくはアスファルト系バインダーの一方とセメント系固化材とを併用し、かつ該バインダーをセメント系固化材より多い割合にして混合して水と共に添加混合して舗装材として敷き均したことを特徴とする木質舗装。
【発明の詳細な説明】
【０００１】
【発明の属する技術分野】
本発明は、歩道、公園、広場、競技場等に使用することができる樹皮の繊維状粉砕物を用いる木質舗装に関する。
【０００２】
【従来の技術】
木質舗装のうち、特に樹皮の繊維状粉砕物を用いるものとしては、従来より色々な試みがなされており、例えば特許第２５３７６８５号の技術や特開平１０ー２５２００７号の技術がある。
前者は、天然木材の外皮および／または心材を粉砕した粒状チップに湿気硬化型ウレタンポリマーを添加した混練材料を敷きつめた木質舗装の技術であり、後者は、樹皮の細切物をバインダーで連結して木質舗装を形成する技術が示されており、そのバインダーとしては湿気硬化型粉末バインダー、アスファルト乳剤、湿気硬化型粉末アスファルト系バインダー、圧力硬化型粉末アスファルト系バインダー、早強セメント、ウレタンポリマー、ポリエステル樹脂等があげられている。
【０００３】
【発明が解決しようとする課題】
上記の従来技術によると、外皮等の繊維状粉砕物のバインダ−としてウレタンポリマーやシリコン系バインダー等の湿気硬化型樹脂、エポキシ樹脂等の反応型樹脂等を単独で用いるとバインダーの強度や可使時間、硬化時間が樹皮に含まれる水分に左右されると共にコストが非常に高いという問題がある。
【０００４】
また、樹脂系エマルジョン、湿気硬化型粉末樹脂、再分散性粉末エマルジョン、アスファルト系バインダ−を単独で用いると、十分な初期および長期強度が得られず舗装の破壊が懸念されるという問題がある。
さらに、セメント系固化材を単独で用いると樹皮を用いたことによる柔らかさが失われて所期の目的が達成できず、しかも水和反応に起因する収縮によるひび割れも懸念されるという問題を有する。
【０００５】
【課題を解決するための手段】
そこで本発明は、繊維状に粉砕した樹皮と砂を混合し、その結合材として樹脂系バインダーあるいはアスファルト系バインダーとセメント系固化材を併用して木質舗装を形成することを特徴とする。
結合材として樹脂系バインダーあるいはアスファルト系バインダーとセメント系固化材を併用することにより、樹脂系バインダー、アスファルト系バインダーの単体で使用した場合の強度不足、樹皮の水分の影響、コスト高の影響を解消し、セメント系固化材の単体で使用した場合の水和反応に起因する収縮による舗装の破壊、樹皮の弾力性や柔らかさの損失を解消することができる。
【０００６】
樹脂系バインダーを例示すると、再分散性粉末エマルジョン、湿気硬化型粉末樹脂、アクリルエマルジョン、酢酸ビニルエマルジョン、ウレタンディスパージョン、石油樹脂エマルジョン、ＳＢＳラテックス、ＳＢＲラテックス、クロロプレンラテックス、天然ゴムラテックス等である。
アスファルト系バインダーを例示すると、アスファルト乳剤（カチオン系、アニオン系、ノニオン系等の界面活性剤を乳化剤としたもの。）、ゴム入りアスファルト乳剤等である。
【０００７】
セメント系固化材を例示すると、普通ポルトランドセメント、早強ポルトランドセメント、超早強ポルトランドセメント、中庸熱ポルトランドセメント、高炉セメント、シリカセメント、アルミナセメント、膨張セメント、高炉コロイドセメント、コロイドセメント、超速硬セメント、白色セメント、フライアッシュセメント、耐硫酸塩セメント、ジェットセメント等である。
【０００８】
【発明の実施の形態】
以下に本発明の実施の形態を説明する。
第１実施の形態例
整地した地盤上にＣ４０〜０のクラッシャランを敷き均し、０．５〜０．６ｔの振動ローラを用いて転圧することにより、１００〜１５０ｍｍの砕石路盤を形成し、その上に木質舗装を施工した。
【０００９】
木質舗装の配合は、施工面１ｍ2 あたり、針葉樹皮を幅約１０ｍｍ以下、長さ約１５ｍｍ以下の寸法に粉砕した繊維状粉砕物１０ｋｇ、砂２０ｋｇ、再分散性粉末エマルジョン３．２ｋｇ、早強セメント２．０ｋｇ、水４ｋｇを混合した。
この混合物を砕石路盤上に熊手を用いて均一に敷き均し、０．５〜０．６ｔのハンドガイド式振動ローラを用いて転圧し、厚さ３０ｍｍの木質舗装を形成した。
【００１０】
このようにして得られた木質舗装は、木質系の自然な色調を備え、柔らかい歩行感をもち、舗装表面の水はけも良好であった。
第２実施の形態例
整地した地盤上にＣ４０〜０のクラッシャランを敷き均し、０．５〜０．６ｔの振動ローラを用いて転圧することにより、１００〜１５０ｍｍの砕石路盤を形成し、その上に木質舗装を施工した。
【００１１】
木質舗装の配合は、施工面１ｍ2 あたり、針葉樹皮を幅約１０ｍｍ以下、長さ約１５ｍｍ以下の寸法に粉砕した繊維状粉砕物１０ｋｇ、砂２０ｋｇ、アクリルエマルジョン６．４ｋｇ、早強セメント２．０ｋｇを混合した。
この混合物を砕石路盤上に熊手を用いて均一に敷き均し、０．５〜０．６ｔのハンドガイド式振動ローラを用いて転圧し、厚さ３０ｍｍの木質舗装を形成した。
【００１２】
このようにして得られた木質舗装は、木質系の自然な色調を備え、柔らかい歩行感をもち、舗装表面の水はけも良好であった。
第３実施の形態例
整地した地盤上にＣ４０〜０のクラッシャランを敷き均し、０．５〜０．６ｔの振動ローラを用いて転圧することにより、１００〜１５０ｍｍの砕石路盤を形成し、その上に木質舗装を施工した。
【００１３】
木質舗装の配合は、施工面１ｍ2 あたり、針葉樹皮を幅約１０ｍｍ以下、長さ約１５ｍｍ以下の寸法に粉砕した繊維状粉砕物１０ｋｇ、砂２０ｋｇ、石油樹脂エマルジョン６．４ｋｇ、早強セメント２．０ｋｇを混合した。
この混合物を砕石路盤上に熊手を用いて均一に敷き均し、０．５〜０．６ｔのハンドガイド式振動ローラを用いて転圧し、厚さ３０ｍｍの木質舗装を形成した。
【００１４】
このようにして得られた木質舗装は、木質系の自然な色調を備え、柔らかい歩行感をもち、舗装表面の水はけも良好であった。
第４実施の形態例
整地した地盤上にＣ４０〜０のクラッシャランを敷き均し、０．５〜０．６ｔの振動ローラを用いて転圧することにより、１００〜１５０ｍｍの砕石路盤を形成し、その上に木質舗装を施工した。
【００１５】
木質舗装の配合は、施工面１ｍ2 あたり、針葉樹皮を幅約１０ｍｍ以下、長さ約１５ｍｍ以下の寸法に粉砕した繊維状粉砕物１０ｋｇ、砂２０ｋｇ、カチオン系アスファルト乳剤６．４ｋｇ、早強セメント２．０ｋｇを混合した。
この混合物を砕石路盤上に熊手を用いて均一に敷き均し、０．５〜０．６ｔのハンドガイド式振動ローラを用いて転圧し、厚さ３０ｍｍの木質舗装を形成した。
【００１６】
このようにして得られた木質舗装は、木質系の自然な色調を備え、柔らかい歩行感をもち、舗装表面の水はけも良好であった。
第５実施の形態例
既設アスファルト舗装上に木質舗装を施工した。
木質舗装の配合は、施工面１ｍ2 あたり、針葉樹皮を幅約１０ｍｍ以下、長さ約１５ｍｍ以下の寸法に粉砕した繊維状粉砕物１０ｋｇ、砂２０ｋｇ、再分散性粉末エマルジョン３．２ｋｇ、早強セメント２．０ｋｇ、水４ｋｇを混合した。
【００１７】
この混合物を既設アスファルト舗装上に熊手を用いて均一に敷き均し、０．５〜０．６ｔのハンドガイド式振動ローラを用いて転圧し、厚さ３０ｍｍの木質舗装を形成した。
このようにして得られた木質舗装は、木質系の自然な色調を備え、柔らかい歩行感をもち、木質舗装下部の透水性の小さなアスファルト混合物層があるにもかかわらず、舗装表面の透水性の低下、木質舗装内への水分の停滞による強度低下は起こらず舗装表面の水はけも良好であった。
【００１８】
第６実施の形態例
既設セメントコンクリート舗装上に木質舗装を施工した。
木質舗装の配合は、施工面１ｍ2 あたり、針葉樹皮を幅約１０ｍｍ以下、長さ約１５ｍｍ以下の寸法に粉砕した繊維状粉砕物１０ｋｇ、砂２０ｋｇ、再分散性粉末エマルジョン３．２ｋｇ、早強セメント２．０ｋｇ、水４ｋｇを混合した。
【００１９】
この混合物を既設セメントコンクリート舗装上に熊手を用いて均一に敷き均し、０．５〜０．６ｔのハンドガイド式振動ローラを用いて転圧し、厚さ３０ｍｍの木質舗装を形成した。
このようにして得られた木質舗装は、木質系の自然な色調を備え、柔らかい歩行感をもち、木質舗装下部の透水性の小さなセメントコンクリート層があるにもかかわらず、舗装表面の透水性の低下、木質舗装内への水分の停滞による強度低下は起こらず舗装表面の水はけも良好であった。
【００２０】
【発明の効果】
以上詳細に説明した本発明によると、樹皮と砂を混合し、その結合材として樹脂系バインダーもしくはアスファルト系バインダーとセメント系固化材を併用混合したことにより、適度な柔らかさおよび弾力性を有し、木質系の自然な色調を備えた木質舗装とすることができる効果を有する。
【００２１】
しかも、樹皮に含まれる水分の影響を受けることなく施工が行え、水和反応に起因する収縮による舗装の破壊がない舗装面を得ることができ、施工が容易で、舗装の耐久性が高い舗装面とすることができる効果を有する。